(57)【要約】【課題】  樹脂改質剤として有用な、芳香族ビニル化合物に由来する構造単位からなる重合体ブロックおよび共役ジエンに由来する構造単位からなる重合体ブロックを含むブロック共重合体の提供。【解決手段】  少なくとも一方の末端にアセタール構造を有する、芳香族ビニル化合物に由来する構造単位からなる重合体ブロックおよび共役ジエンに由来する構造単位からなる重合体ブロックを含むブロック共重合体。【選択図】  なし【特許請求の範囲】
【請求項１】
少なくとも一方の末端に下記一般式（１）で示される部分構造を有し、芳香族ビニル化合物に由来する構造単位からなる重合体ブロックおよび共役ジエンに由来する構造単位からなる重合体ブロックを含むブロック共重合体。
【化１】
2014173000.tif 000007
（式中、Ｒ１およびＲ２は、それぞれ独立して炭素数１〜５の一価の炭化水素基を表すか、両者が結合して炭素数２〜１０の二価の炭化水素基を表す。）
【請求項２】
芳香族ビニル化合物および共役ジエンを順次添加し、リビングアニオン重合する第１工程；
前記第１工程の系内に、下記一般式（２）で表される化合物を添加し、前記リビングアニオン重合を停止させる第２工程；
を含む、請求項１に記載のブロック共重合体の製造方法。
【化２】
2014173000.tif 000008
（式中、ｎは１〜１０の整数を表し、Ｒ１およびＲ２は、それぞれ独立して炭素数１〜５の一価の炭化水素基を表すか、両者が結合して炭素数２〜１０の二価の炭化水素基を表し、Ｒ３は水素原子、または炭素数１〜５の一価の炭化水素基を表す。）
【請求項３】
前記第２工程の後に水素添加反応を行う第３工程；
を含む請求項１に記載のブロック共重合体の製造方法。
【発明の詳細な説明】
【技術分野】
【０００１】
本発明は、芳香族ビニル化合物に由来する構造単位からなる重合体ブロックおよび共役ジエンに由来する構造単位からなる重合体ブロックを含むブロック共重合体に関し、詳細には新規な末端構造を有する前記ブロック共重合体およびその製造方法に関する。
【背景技術】
【０００２】
従来、芳香族ビニル化合物に由来する構造単位からなる重合体ブロックおよび共役ジエンに由来する構造単位からなる重合体ブロックを含むブロック共重合体は、ゴム弾性体、粘接着剤、相溶化剤等に用いられている。かかるブロック共重合体の末端の部分構造（末端構造）を種々の構造に変性することで、新たな機能を付与できることが知られている（特許文献１〜３参照）。例えば、靭性付与、柔軟性付与といった樹脂改質剤としての機能を最大限に発揮するには、改質させようとする樹脂と化学的に結合しうる官能基をブロック共重合体の末端に導入することが効果的である（特許文献３、非特許文献１参照）。
【０００３】
新たな機能付与によって樹脂の高性能化を図る観点から、樹脂改質剤として有用な新規な末端構造を有する上記ブロック共重合体が望まれている。
【先行技術文献】
【特許文献】
【０００４】
【特許文献１】特開平７−３３１０２３号公報
【特許文献２】特開平９−１２４８６２号公報
【特許文献３】特開２００７−８４７１１号広報
【非特許文献】
【０００５】
【非特許文献１】高性能ポリマーアロイ（高分子学会編、丸善）ｐ２５８−２５９
【発明の概要】
【発明が解決しようとする課題】
【０００６】
本発明の目的は、新規な末端構造を有する芳香族ビニル化合物に由来する構造単位からなる重合体ブロックおよび共役ジエンに由来する構造単位からなる重合体ブロックを含むブロック重合体およびその製造方法を提供することにある。
【課題を解決するための手段】
【０００７】
本発明は、上記目的を達成すべく、以下の発明を提供する。
即ち本発明は、以下の様態からなる。
［１］少なくとも一方の末端に下記一般式（１）で示される部分構造（以下、「部分構造（１）」と称する）を有し、芳香族ビニル化合物に由来する構造単位からなる重合体ブロック（以下、「重合体ブロック（Ｓ）」と称する）および共役ジエンに由来する構造単位からなる重合体ブロック（以下、「重合体ブロック（Ｄ）」と称する）を含むブロック共重合体（以下「ブロック共重合体（Ａ）」と称する）。
【０００８】
【化１】
2014173000.tif 000002
（式中、Ｒ１およびＲ２は、それぞれ独立して炭素数１〜５の一価の炭化水素基を表すか、両者が結合して炭素数２〜１０の二価の炭化水素基を表す。）
【０００９】
［２］芳香族ビニル化合物および共役ジエンを順次添加し、リビングアニオン重合する第１工程；
前記第１工程の系内に、下記一般式（２）で表される化合物（以下、「化合物（２）」と称する）を添加し、前記リビングアニオン重合を停止させる第２工程；
を含む、前記ブロック共重合体（Ａ１）の製造方法。
【００１０】
【化２】
2014173000.tif 000003
（式中、ｎは１〜１０の整数を表し、Ｒ１およびＲ２は、それぞれ独立して炭素数１〜５の一価の炭化水素基を表すか、両者が結合して炭素数２〜１０の二価の炭化水素基を表し、Ｒ３は水素原子、または炭素数１〜５の一価の炭化水素基を表す。）、
【００１１】
［３］前記第２工程の後に水素添加反応を行う第３工程；
を含む前記ブロック共重合体（Ａ２）の製造方法、
に関する。
【発明の効果】
【００１２】
本発明により、樹脂改質剤として有用な、靭性および柔軟性付与効果に優れた新規な末端構造を有するブロック共重合体を提供することができる。
【発明を実施するための形態】
【００１３】
ブロック共重合体（Ａ）の少なくとも一方の末端に有する部分構造（１）は、下記一般式（１）で示される。
【００１４】
【化３】
2014173000.tif 000004
（式中、Ｒ１およびＲ２は、それぞれ独立して炭素数１〜５の一価の炭化水素基を表すか、両者が結合して炭素数２〜１０の二価の炭化水素基を表す。）
【００１５】
一般式（１）中の、Ｒ１およびＲ２が表す一価の炭化水素基としては、例えばメチル基、エチル基、ｎ−プロピル基、イソプロピル基、ｎ−ブチル基、イソブチル基、ｓｅｃ−ブチル基、ｔ−ブチル基、２−メチルブチル基、３−メチルブチル基、ｎ−ペンチル基、ネオペンチル基等が挙げられる。また、Ｒ１とＲ２が結合した二価の炭化水素基としては、エチレン基、１，３−プロピレン基、１，４−ブチレン基等が挙げられる。
中でも、樹脂改質剤として使用した場合、改質させようとする樹脂との化学結合形成しやすさの観点から、Ｒ１およびＲ２としては、メチル基、エチル基または、Ｒ１とＲ２が結合してなるエチレン基が好ましい。
【００１６】
Ｒ３としては、例えば水素原子、メチル基、エチル基、ｎ−プロピル基、ｎ−ブチル基、イソブチル基、ｓｅｃ−ブチル基、ｔ−ブチル基、２−メチルブチル基、３−メチルブチル基、ｎ−ペンチル基等が挙げられる。これらの中でも水素原子、メチル基が好ましい。
【００１７】
重合体ブロック（Ｓ）は、芳香族ビニル化合物に由来する構造単位からなる。
かかる、芳香族ビニル化合物としては、スチレン、α−メチルスチレン、ｏ−メチルスチレン、ｍ−メチルスチレン、ｐ−メチルスチレン、４−ビニルピリジン等が挙げられ、中でもスチレン、α−メチルスチレン、ｐ−メチルスチレンが好ましい。これらの芳香族ビニル化合物は１種単独であっても、２種以上であってもよい。
【００１８】
重合体ブロック（Ｓ）における芳香族ビニル化合物に由来する構造単位の含有量は、８０質量％以上であることが好ましく、９０質量％以上であることがより好ましい。
【００１９】
重合体ブロック（Ｓ）は、芳香族ビニル化合物に由来する構造単位の他に、アニオン重合可能な他の単量体に由来する他の構造単位を含んでいてもよい。かかる他の単量体としては、ブタジエン、イソプレン、１，３−ペンタジエン、１，３−ヘキサジエン、１，３−シクロヘキサジエン、β−ミルセン、β−ファルネセン等の共役ジエン、メタクリル酸メチル、アクリル酸メチル等の（メタ）アクリ酸エステル、アクリロニトリル、メタクリロニトリル等が挙げられる。これら他の単量体は１種単独であっても、２種以上であってもよい。
【００２０】
重合体ブロック（Ｓ）は、上記した芳香族ビニル化合物および任意成分である上記した他の単量体を単量体としてアニオン重合することで得られる。重合体ブロック（Ｓ）の製造において、アニオン重合する単量体が複数種である場合、これらは混合して用いる。
【００２１】
重合体ブロック（Ｓ）の数平均分子量（Ｍｎ）は、１，０００〜１００，０００の範囲内にあることが好ましい。
【００２２】
なお、本明細書において、Ｍｎはゲルパーミエーションクロマトグラフィー（ＧＰＣ）法により、標準ポリスチレン検量線から求めた値を意味する。
【００２３】
重合体ブロック（Ｄ）は、共役ジエンに由来する構造単位からなる。
かかる共役ジエンとしては、ブタジエン、イソプレン、２，３−ジメチル−１，３−ブタジエン、１，３−ペンタジエン、１，３−ヘキサジエン、１，３−シクロヘキサジエン、β−ミルセン、β−ファルネセン等が挙げられ、中でもブタジエン、イソプレンが好ましい。これらの化合物は単独で使用してもよく、２種以上を併用してもよい。
【００２４】
重合体ブロック（Ｄ）における共役ジエンに由来する構造単位の含有量は、８０質量％以上であることが好ましく、９０質量％以上であることがより好ましい。
【００２５】
重合体ブロック（Ｄ）は、共役ジエンに由来する構造単位の他に、アニオン重合可能な他の単量体に由来する他の構造単位を含んでいてもよい。かかる他の単量体としては、スチレン、α−メチルスチレン、ｏ−メチルスチレン、ｍ−メチルスチレン、ｐ−メチルスチレン、４−ビニルピリジン等の芳香族ビニル化合物、メタクリル酸メチル、アクリル酸メチル等の（メタ）アクリ酸エステル、アクリロニトリル、メタクリロニトリル等が挙げられる。これら他の単量体は１種単独であっても、２種以上であってもよい。
【００２６】
重合体ブロック（Ｄ）は、上記した共役ジエンおよび任意成分である上記した他の単量体を単量体としてアニオン重合することで得られる。重合体ブロック（Ｄ）の製造において、アニオン重合する単量体が複数種である場合、これらは混合して用いる。
【００２７】
重合体ブロック（Ｄ）の製造において、共役ジエンをアニオン重合すると、重合温度、重合中の単量体の濃度、重合開始剤の種類、重合溶媒の極性等によって、共役ジエンに由来する二重結合が重合体ブロックの主鎖、および／あるいは側鎖に二重結合が残存する。かかる二重結合の重合体中の位置が異なるものを、重合体ブロック（Ｄ）としてもよい。
【００２８】
重合体ブロック（Ｄ）の製造において、共役ジエンをアニオン重合すると、通常、共役ジエンに由来する二重結合が残存する。かかる二重結合を水素添加反応によって飽和結合にしたものを、重合体ブロック（Ｄ）としてもよい。
【００２９】
重合体ブロック（Ｄ）のＭｎは、２，０００〜５００，０００の範囲内にあることが好ましい。
【００３０】
ブロック共重合体（Ａ）における重合体ブロック（Ｓ）と重合体ブロック（Ｄ）との配列に特に制限はないが、重合体ブロック（Ｓ）を（Ｓ）、重合体ブロック（Ｄ）を（Ｄ）、ｘを自然数とすると、［（Ｓ）−（Ｄ）］ｘ、［（Ｓ）−（Ｄ）−（Ｓ）］ｘ、［（Ｄ）−（Ｓ）−（Ｄ）］ｘなどの配列が挙げられる。自然数ｘは生産性の観点から、通常１〜３の範囲である。ブロック共重合体（Ａ）は、上記した配列の少なくとも一方の末端に部分構造（１）を有する。ブロック共重合体（Ａ）の部分構造（１）を有さない末端がある場合、該末端は通常、開始剤残基である。ブロック共重合体（Ａ）が複数の部分構造（１）を有する場合、通常、上記のように配列した重合体ブロックが開始剤残基を介して結合している。
【００３１】
本発明のブロック共重合体（Ａ）の製造方法は、芳香族ビニル化合物および共役ジエンを順次添加し、リビングアニオン重合する第１工程；
前記第１工程の系内に、下記一般式（２）で示される化合物（２）を添加し、前記リビングアニオン重合を停止させる第２工程；
【００３２】
【化４】
2014173000.tif 000005
（式中、ｎは１〜１０の整数を表し、Ｒ１およびＲ２は、それぞれ独立して炭素数１〜５の一価の炭化水素基を表すか、両者が結合して炭素数２〜１０の二価の炭化水素基を表し、Ｒ３は水素原子、または炭素数１〜５の一価の炭化水素基を表す。）
を含む。
【００３３】
第１工程は、芳香族ビニル化合物および共役ジエンを順次添加して、リビングアニオン重合することにより、末端にリビングアニオンを有するブロック共重合体を製造する工程である。芳香族ビニル化合物および共役ジエンの添加順序に制限はない。また、芳香族ビニル化合物および共役ジエンは、それぞれ１回で添加しても、２回以上に分けて添加してもよい。
【００３４】
上記順次添加する芳香族ビニル化合物としては、上記した重合体ブロック（Ｓ）の構造単位の由来となる芳香族ビニル化合物が挙げられる。これらの芳香族ビニル化合物は１種を単独で使用してもよく、２種以上を併用してもよい。
【００３５】
上記芳香族ビニル化合物は他の単量体と混合した単量体混合物として添加してもよい。かかる他の単量体としては、重合体ブロック（Ｓ）が含んでいてもよい他の構造単位の由来として上記した他の単量体が挙げられる。かかる単量体混合物は、８０質量％以上の芳香族ビニル化合物を含むことが好ましく、９０質量％以上の芳香族ビニル化合物を含むことが好ましい。
【００３６】
上記順次添加する共役ジエンとしては、上記した重合体ブロック（Ｄ）の構造単位の由来となる共役ジエンが挙げられる。これらの共役ジエンは１種を単独で使用してもよく、２種以上を併用してもよい。
【００３７】
共役ジエンは他の単量体と混合した単量体混合物として添加してもよい。かかる他の単量体としては、重合体ブロック（Ｓ）が含んでいてもよい他の構造単位の由来として上記した他の単量体が挙げられる。かかる単量体混合物は、８０質量％以上の芳香族ビニル化合物を含むことが好ましく、９０質量％以上の芳香族ビニル化合物を含むことが好ましい。
【００３８】
第１工程において、リビングアニオン重合は、通常の方法に従い、重合開始剤を用い、有機溶媒中で芳香族ビニル化合物および共役ジエンを反応させることによって行うことができる。
【００３９】
上記第１工程のリビングアニオン重合のリビングアニオン重合で用いる重合開始剤としては、リビングアニオン重合が可能なものであれば特に制限はなく、例えば、有機リチウム、有機ナトリウムなどの有機アルカリ金属化合物等を用いることができる。この中でも取扱性および工業的経済性の観点から有機リチウム化合物が好ましく、重合性モノマーとの反応性の観点からアルキルリチウム、アリールリチウムがより好ましい。上記重合開始剤は、メチルリチウムのようなモノアニオン型重合開始剤のみならず、ｍ−ジイソプロペニルベンゼンのジリチオ化物のような二官能のジアニオン型開始剤等の多官能重合開始剤を用いることができる。
【００４０】
上記アルキルリチウムの例としては、メチルリチウム、エチルリチウム、プロピルリチウム、ｎ−ブチルリチウム、ｓｅｃ−ブチルリチウム、ｔｅｒｔ−ブチルリチウム、イソブチルリチウム、ヘキシルリチウム、オクチルリチウム、テトラメチレンジリチウム、ｍ−ジイソプロペニルベンゼンのジリチオ化物等が挙げられ、上記アリールリチウムの例としては、フェニルリチウム、トリルリチウム等が挙げられる。これらは単独で用いてもよいし２種以上を併用してもよく、取扱性および工業的経済性の観点から、ｎ−ブチルリチウム、ｓｅｃ−ブチルリチウム、ｔｅｒｔ−ブチルリチウムが好ましく、モノマーとの反応性の観点から、ｎ−ブチルリチウム、ｓｅｃ−ブチルリチウムがより好ましい。
【００４１】
上記第１工程のリビングアニオン重合で用いる有機溶媒としては、重合の進行を妨げない非極性の有機溶媒であれば特に制限はなく、例えば、ヘキサン、ヘプタン、シクロヘキサン等の飽和脂肪族炭化水素化合物、ベンゼン、トルエン、キシレン等の芳香族炭化水素化合物等が挙げられ、これらは単独で使用してもよいし、２種以上を併用してもよい。
【００４２】
上記第１工程のリビングアニオン重合に際し、例えば、リビングポリマーにおけるモノマー単位の結合形態を制御する等のために、必要に応じ、重合の進行を妨げない範囲において、反応系内に少量の極性化合物を添加してもよい。極性化合物としては、水酸基、カルボキシル基、カルボニル基等のカルボアニオンと反応する官能基を有さず、かつ酸素原子や窒素原子を有する化合物を用いることができ、例えば、ジエチルエーテル、モノグライム、ジグライム、Ｎ，Ｎ，Ｎ’，Ｎ’−テトラメチルエチレンジアミン、Ｎ，Ｎ，Ｎ’，Ｎ’’，Ｎ’’−ペンタメチルジエチレントリアミン、１，２−ジメトキシエタン、テトラヒドロフラン、１，４−ジオキサン等を挙げることができる。
【００４３】
上記第１工程のリビングアニオン重合における反応温度としては、特に制限されるものではなく、−１００℃〜１００℃の範囲であることが好ましく、工業的な観点からは−１５〜７０℃の範囲であることがより好ましい。
【００４４】
上記第１工程のリビングアニオン重合におけるその他の反応条件としては、例えば、副反応を抑制する等の観点から、予め十分に脱水及び乾燥された化合物を用いることが好ましく、反応系内に湿気や酸素等が存在しない不活性ガス雰囲気下で行うことが好ましい。
【００４５】
第２工程は、第１工程で行ったリビングアニオン重合系内に化合物（２）を反応させてブロック共重合体の末端に部分構造（１）を導入する工程である。
詳細には、第１工程で得られる末端にリビングアニオンを有するブロック共重合体のリビングアニオンと化合物（２）を反応させることで、下記一般式（３）で示される部分構造がブロック共重合体の末端に導入される。
【００４６】
【化５】
2014173000.tif 000006
（式中、Ｒ１、Ｒ２、Ｒ３、ｎは上記一般式（２）と同様である）
【００４７】
第１工程で得られるブロック共重合体の有するリビングアニオンの数に応じて、導入される部分構造（１）の数を調節できる。
【００４８】
上記第２工程で添加する上記一般式（２）で表される化合物のｎとしては、化合物（２）の入手容易性および上記第１工程で得られるリビングポリマーとの反応性の観点から、１〜６が好ましい。
【００４９】
また、化合物（２）中のＲ１およびＲ２が表す一価の炭化水素基としては、例えばメチル基、エチル基、ｎ−プロピル基、イソプロピル基、ｎ−ブチル基、イソブチル基、ｓｅｃ−ブチル基、ｔ−ブチル基、２−メチルブチル基、３−メチルブチル基、ｎ−ペンチル基、ネオペンチル基等が挙げられる。また、Ｒ１とＲ２が結合した二価の炭化水素基としては、エチレン基、１，３−プロピレン基、１，４−ブチレン基等が挙げられる。
中でも、樹脂改質剤として使用した場合、改質させようとする樹脂との化学結合形成しやすさの観点から、Ｒ１およびＲ２としては、メチル基、エチル基または、Ｒ１とＲ２が結合してなるエチレン基が好ましい。
【００５０】
また、化合物（２）中のＲ３としては、例えば水素原子、メチル基、エチル基、ｎ−プロピル基、ｎ−ブチル基、イソブチル基、ｓｅｃ−ブチル基、ｔ−ブチル基、２−メチルブチル基、３−メチルブチル基、ｎ−ペンチル基等が挙げられる。
これらの中でも上記第２工程で得られるリビング共重合体との反応性の観点から、Ｒ３としては、水素原子、メチル基が好ましい。
【００５１】
第２工程で添加する化合物（２）は、上記第一工程のリビングアニオン重合で用いる重合開始剤の使用量に対して、モル比で１〜２０当量、好ましくは１〜１０当量添加する。化合物（２）の添加量が１当量未満であると、第１工程で得られたリビング共重合体に上記式（１）で示される部分構造を効率的に導入できない。一方、化合物（２）の添加量が１０当量を超えると、後述する第３工程の水素添加反応を阻害、あるいは遅延させるので工業生産上望ましくない。
【００５２】
第２工程の反応は、第１工程で行ったリビングアニオン重合系内に、化合物（２）または化合物（２）を含有する有機溶媒溶液を添加し、これらを攪拌混合することによって行うことができる。反応効率の観点から、化合物（２）を有機溶媒で希釈せずに添加することが好ましい。
【００５３】
第２工程における反応温度、必要に応じて用いる有機溶媒の種類は、本発明の効果を損わない範囲内であれば特に制限されず、工業的経済性の観点から、上記の第１工程で採用した反応条件に合わせることが好ましい。
【００５４】
第２工程では、化合物（２）を反応させた後、リビングアニオン重合を停止させるため、メタノール、水、酢酸、塩酸等の停止剤を加えることが好ましい。
【００５５】
第２工程で得られるブロック共重合体を本発明の目的とするブロック共重合体（Ａ）とすることができる。一方、本発明の製造方法では、前記第２工程の後に水素添加反応を行う第３工程を行ない、かかる水素添加反応によって得られるブロック共重合体を本発明の目的とするブロック共重合体（Ａ）としてもよい。
【００５６】
第３工程は、第２工程で得られたブロック共重合体中に残存する共役ジエンに由来する二重結合の一部または全部を水素添加する工程である。
【００５７】
上記の水素添加方法は特に限定されず、例えば、アルキルアルミニウム化合物とコバルト、ニッケルなどからなるチーグラー触媒、パラジウムチャコール、ロジウムチャコールなどの活性炭に坦持された金属、チタノセン化合物等のメタロセン触媒、ラネーニッケルなどの水添触媒の存在下に共役ジエン化合物からなる重合体ブロックを有するポリマーと水素とを反応させる方法等が挙げられる。
【００５８】
該水素添加反応において、第２工程で得られたブロック共重合体中に残存する共役ジエンに由来する二重結合のうち、飽和結合になる割合（水添率）は、８０％以上であることが好ましく、９５％以上であることがより好ましい。なお、水添率は、ヨウ素価滴定法、赤外分光スペクトル測定、核磁気共鳴スペクトル（１Ｈ−ＮＭＲスペクトル）測定等の分析手段を用いて算出することができる。
【実施例】
【００５９】
以下、実施例により本発明をさらに詳細に説明するが、本発明はかかる実施例により何ら限定されるものではない。また、以下の実施例において使用した薬品は常法により乾燥精製し、移送および供給は窒素雰囲気下で行った。なお、実施例中の数平均分子量（Ｍｎ）、分子量分布（Ｍｗ／Ｍｎ）、共重合体末端への官能基導入率、共重合体の水素添加率の測定は、以下の方法により測定した。
【００６０】
［数平均分子量（Ｍｎ）、分子量分布（Ｍｗ／Ｍｎ）の測定］
機器：東ソー社製ゲルパーミエーションクロマトグラフ（ＨＬＣ−８２２０）
カラム：東ソー社製ＴＳＫｇｅｌ  ＳｕｐｅｒＭｕｌｔｉｐｏｒｅＨＺ−Ｍ（２本）を直列に連結
溶離液：テトラヒドロフラン、流量０．３６ｍＬ／分
カラム温度：４０℃
サンプル濃度：０．１ｗｔ／ｖｏｌ％（ＴＨＦ）
検出方法：示差屈折率（ＲＩ）
検量線：測定した保持時間を、ジーエルサイエンス（株）製、標準ポリスチレン（Ｍｐ＝９００，０００；２７１，８００；  １３２，９００；７２，４５０；  ２９，５１０；１０，１１０；３，０７０；５７５）を用いて較正した。
【００６１】
［共重合体末端への官能基導入率、共重合体の水素添加率の測定］
機器：日本電子社製核磁気共鳴装置（ＪＮＭ−ＬＡ４００）
観測核：１Ｈ
温度：２５℃
溶媒：重クロロホルム
＜官能基導入率＞：
第２工程で得られた（水素添加前の）ブロック共重合体の１Ｈ−ＮＭＲを測定し、δ：０．８０−０．５２のプロトンの積分値（ＳＩ）とδ：３．７０−３．４２のプロトンの積分値（Ｓｆ）を求め、式：
［（Ｓｆ×６）／（ＳＩ×４）］×１００
を用いて計算した。
＜水素添加率＞：
第２工程で得られた（水素添加前の）ブロック共重合体の１Ｈ−ＮＭＲを測定し、δ：６．９０−６．３０のプロトンの積分値（Ｉａ）とδ：５．２５−４．９０のプロトンの積分値（Ｉｂ）を求め、第３工程で得られたブロック共重合体の１Ｈ−ＮＭＲを測定し、δ：６．９０−６．３０のプロトンの積分値（Ｈａ）とδ：５．２５−４．９０のプロトンの積分値（Ｈｂ）を求め、式：
１００−［（Ｈｂ×Ｉａ）／（Ｈａ×Ｉｂ）］×１００
を用いて計算した。
【００６２】
製造例１（１，１−ジエトキシ−７，８−エポキシオクタンの製造）
アルゴン置換した３００ｍＬ三口フラスコにモレキュラーシーブスで脱水したエタノール（１５０ｍＬ）を加えた。そして７−オクテナール（１２．６ｇ、１００ｍｍｏｌ）と塩化アンモニウム（６４ｍｇ、１．２ｍｍｏｌ）をフラスコに加え、アルゴン雰囲気下、７５℃で３０分攪拌した。３０分経過後、飽和重曹水溶液（１５ｍＬ）を加えて反応を終了させ、その後、反応溶液をろ過し、エタノールを留去した。濃縮物を水（１００ｍＬ）で希釈し、ジエチルエーテル（１００ｍＬ×３）で抽出した。有機層を飽和食塩水（５０ｍＬ）で洗浄後、硫酸ナトリウムにより乾燥し、溶媒を留去した後、シリカゲルカラムクロマトグラフィーにより精製し、１，１−ジエトキシ−７−オクテンを得た（収量：８．２ｇ）。
１Ｈ−ＮＭＲ（４００ＭＨｚ、ＣＤＣｌ３、ＴＭＳ）δ：５．８３−５．７１（ｍ，１Ｈ）、４．９７（ｄ，１Ｈ）、４．９０（ｄ，１Ｈ）、４．４５（ｔ，１Ｈ）、３．６５−３．４１（ｍ，４Ｈ）、２．０５−１．９８（ｍ，２Ｈ）、１．６４−１．５５（ｍ，２Ｈ）、１．４１−１．２０（ｍ，６Ｈ）、１．１８（ｔ，６Ｈ）。
続いてアルゴン置換した３００ｍＬ三口フラスコにモレキュラーシーブスで脱水したジクロロメタン（５０ｍＬ）と上記で得られた１，１−ジエトキシ−７−オクテン（６．０ｇ、３０ｍｍｏｌ）を加え、０℃に冷却した。ここにｍ−クロロ過安息香酸（純度６５％品１１．９ｇ、４５ｍｍｏｌ）のジクロロメタン溶液（１００ｍＬ）をアルゴン雰囲気下、０℃で滴下後、０℃で１時間攪拌した。その後、反応溶液を室温に戻し、１６時間経過後、ジクロロメタンを留去し、ジエチルエーテル（１００ｍＬ）で希釈した。有機層を飽和重曹水溶液（１００ｍＬ×２）と飽和食塩水（１００ｍＬ×１）で洗浄した後、硫酸ナトリウムにより乾燥し溶媒を留去した後、シリカゲルカラムクロマトグラフィーにより精製して、１，１−ジエトキシ−７，８−エポキシオクタンを得た（収量：６．０ｇ）。
１Ｈ−ＮＭＲ（４００ＭＨｚ、ＣＤＣｌ３、ＴＭＳ）δ：４．４３（ｔ，１Ｈ）、３．６３−３．４０（ｍ，４Ｈ）、２．８７（ｍ，１Ｈ）、２．７０（ｔ，１Ｈ）、２．４１（ｍ，１Ｈ）、１．６２−１．２８（ｍ，１０Ｈ）、１．１７（ｔ，６Ｈ）。
【００６３】
実施例１
窒素置換した１Ｌオートクレーブ容器に、シクロヘキサン（３５０ｍＬ）を投入し、５０℃に昇温後、ｓｅｃ−ブチルリチウム（０．９Ｍヘキサン溶液１．１ｍＬ）を添加した。ここにスチレン（３．０ｍＬ、２６．２ｍｍｏｌ）を７分間で滴下後、１．５時間撹拌し、ついでイソプレン（１０ｍＬ、１００ｍｍｏｌ）を２０分間で滴下後、２．５時間撹拌し、最後にスチレン（３．０ｍＬ、２６．２ｍｍｏｌ）を７分間で滴下後、１．５時間撹拌した。ここに１，１−ジエトキシ−７，８−エポキシオクタン（１．０８ｇ、５．００ｍｍｏｌ）を投入し、２０分間撹拌し、メタノール（１６０ｍｇ、５．００ｍｍｏｌ）を添加して反応をクエンチし、部分構造（１）を一方の末端に有するブロック共重合体のシクロヘキサン溶液を得た。有機層を抽出し、メタノール（１００ｍＬ）に投入して末端に１、１−ジエトキシ−７−ヒドロキシオクチル基を持つ（ポリスチレン）−（ポリイソプレン）−（ポリスチレン）トリブロック共重合体（「ブロック共重合体（Ａ１−１）」と称する）を得た。ブロック共重合体（Ａ１）における最初のスチレン添加で得られたポリスチレンブロックのＭｎは２０００、ポリイソプレンブロックのＭｎは１３７００、２度目のスチレン添加で得られたポリスチレンブロックのＭｎは１８００であり、ブロック共重合体の分子量分布は１．０４、官能基導入率は７９．３％であった。
【００６４】
実施例２
実施例１と同様にしてブロック共重合体（Ａ１−１）のシクロヘキサン溶液を得た後、パラジウムチャコール（１０ｇ）を添加し、水素圧０．１ＭＰａで５０℃、１２時間撹拌した。パラジウムチャコールを濾過して反応を停止させ、シクロヘキサンを減圧で留去して末端に１，１−ジエトキシ−７−ヒドロキシオクチル基を持つブロック共重合体（「ブロック共重合体（Ａ２−１）」と称する）を得た。
得られたブロック共重合体（Ａ２−１）のＭｎは１８９００、分子量分布は１．０５、官能基導入率は７９．３％、水素添加率は９８．２％であった。
【産業上の利用可能性】
【００６５】
本発明により、部分構造（１）を有するポリマーおよびこれらの製造方法が提供される。本発明のブロック共重合体は相容化剤、靭性向上用の改質剤などに有用である。
本発明により得られるブロック共重合体は、ポリビニルアルコール、エチレン−ビニルアルコール共重合樹脂、ブチラール樹脂等の水酸基を有する樹脂、ならびにポリエステル樹脂等の末端に水酸基を有する樹脂用の改質剤などに利用可能である。